СПОСОБ УЛУЧШЕНИЯ СЕЛЕКТИВНОСТИ И ИЗВЛЕЧЕНИЯ ПРИ ФЛОТАЦИИ СУЛЬФИДНЫХ НИКЕЛЕВЫХ РУД, КОТОРЫЕ СОДЕРЖАТ ПИРРОТИН, ПУТЕМ ИСПОЛЬЗОВАНИЯ СИНЕРГИИ МНОЖЕСТВА ДЕПРЕССОРОВ

1. Способ улучшения селективности и извлечения ценных сульфидных минералов цветных металлов, сочетающихся с сульфидами железа, в процессе пенной флотации сульфидов цветных металлов с уменьшением или исключением использования проблематичных для окружающей среды химических реагентов, таких как полиамины, посредством использования синергии множества депрессоров, содержащий:
i) обработку сульфидной руды, либо свежеразмолотой суспензии, либо предварительно обработанного и мелкоразмолотого промежуточного продукта, которая содержит по меньшей мере один или более сульфидных минералов имеющих промышленное значение цветных металлов с сульфидами железа в водной щелочной суспензии в присутствии собирателя, пенообразователя, рН-модификатора, газа-носителя, распределенного по суспензии, и множества выбранных депрессоров, включая по меньшей мере один органический полимер, по меньшей мере одно серосодержащее соединение и/или по меньшей мере одно азотосодержащее органическое соединение; и
ii) осуществление пенной флотации для подавления сульфидов железа с одновременным обеспечением флотации ценных сульфидов цветных металлов.
2. Способ по п. 1, в котором упомянутые сульфидные минералы представляют собой по меньшей мере один из пентландита, миллерита, халькопирита, халькоцита и борнита, галенита или сфалерита, или их смесь, свежеразмолотые или предварительно обработанные промежуточные потоки.
3. Способ по п. 1, в котором упомянутый по меньшей мере один или более имеющих промышленное значение цветных металлов выбраны из группы никелевой, медной, цинковой, свинцовой, кобальтовой, платиновой, палладиевой, золотой и серебряной части сульфидного минерала.
4. Способ по п. 1, в котором упомянутые сульфиды железа представляют собой пирротин, пирит и марказит или их смесь.
5. Способ по п. 1, в котором упомянутая водная щелочная суспензия имеет значение pH примерно от 8 до 12.
6. Способ по пп. 1 и 5, в котором упомянутая водная щелочная суспензия имеет значение pH, составляющее 9,5.
7. Способ по п. 1, в котором упомянутый собиратель представляет собой по меньшей мере одно из ксантата, дитиофосфата, тионокарбамата, дитиокарбамата, дитиофосфината, ксантогенформиатов, сложных эфиров ксантогеновых кислот или их смесь.
8. Способ по п. 7, в котором упомянутый собиратель представляет собой ксантат.
9. Способ по п. 1, в котором упомянутый газ-носитель выбирают из группы, состоящей из по меньшей мере одного из воздуха, азота, обогащенного азотом воздуха, обогащенного кислородом воздуха или диоксида углерода (обогащенный воздух) или их смеси.
10. Способ по п. 9, в котором упомянутый газ-носитель представляет собой воздух.
11. Способ по п. 1, в котором упомянутое азотосодержащее органическое соединение представляет собой по меньшей мере одно из азотосодержащего органического соединения, имеющего строение, выбранное из группы, состоящей из одного или более полиэтиленполиаминов со структурами OCNCCCNCNC и NCCN, или их смесь, включая диэтилентриамин, триэтилентетрамин, тетраэтиленпентамин, пентаэтиленгексамин, гидроксиэтил-DETA, диэтаноламин и аминоэтилэтаноламин.
12. Способ по п. 11, в котором упомянутое азотосодержащее органическое соединение представляет собой DETA (диэтилентриамин).
13. Способ по п. 1, в котором упомянутое серосодержащее соединение представляет собой по меньшей мере одно из водорастворимого неорганического серосодержащего соединения, выбранного из группы, состоящей из одного или более сульфидов, сульфитов, гидросульфитов, метабисульфатов, дитионатов, тетратионатов, диоксида серы, или их смесь.
14. Способ по п. 13, в котором упомянутое серосодержащее соединение представляет собой сульфит.
15. Способ по п. 1, в котором упомянутый органический полимер представляет собой по меньшей мере один водорастворимый органический отрицательно заряженный полимер, выбранный из группы, состоящей из одного или более полученных из древесины лиственных пород лигносульфонатов, декстрина, гуаровой смолы, тапиоки, крахмала и целлюлозы.
16. Способ по п. 15, в котором упомянутый органический полимер представляет собой лигносульфонат кальция из древесины лиственных пород с молекулярной массой 6 кДа, содержащий примерно 5% сульфоната и примерно 2% сахара.
17. Способ по п. 1, в котором оптимальную дозу для каждого депрессора экспериментально определяют для каждой сульфидной руды.
18. Способ по п. 1, в котором азотосодержащее органическое соединение присутствует в смеси в меньших количествах, чем потребовалось бы при его использовании отдельно или в комбинации с серосодержащим соединением.
19. Способ по п. 1, в котором множество депрессоров может быть добавлено раздельно в одно и то же время.
20. Способ по п. 1, в котором множество депрессоров может быть добавлено последовательно без конкретного порядка.
21. Способ по п. 1, в котором множество депрессоров может быть добавлено как предварительно перемешанный единый раствор с определенным предпочтительным соотношением каждого компонента.
22. Способ по п. 1, в котором множество депрессоров может быть добавлено как предварительно перемешанный единый раствор с двумя из компонентов в определенном предпочтительном соотношении, а третий компонент добавлен отдельно в переменных количествах по необходимости.